(57)【要約】  導電性接触部が、熱可塑性ポリマー、繊維状強化材および無機充填剤を含むポリマー組成物と摺接可能な装置。導電性接触部のモース硬度が、無機充填剤のモース硬度の１単位以内である。
2009529763.tif 000002
【特許請求の範囲】
【請求項１】
ポリマー組成物を含むポリマー表面と摺接可能な導電性接触部を含む装置であって、前記ポリマー組成物が、
（ａ）約３０〜約９０重量パーセントの熱可塑性ポリマー、
（ｂ）約５〜約６５重量パーセントの少なくとも１種の無機充填剤、および
（ｃ）約５〜約５０重量パーセントの少なくとも１種の繊維状強化材
を含み、前記導電性接触部のモース硬度が、前記無機充填剤（ｂ）のモース硬度の１単位以内であり、前記重量百分率は、前記組成物の総重量を基準とすることを特徴とする装置。
【請求項２】
前記導電性接触部の前記モース硬度が、前記無機充填剤（ｂ）のモース硬度の０．５単位以内であることを特徴とする請求項１に記載の装置。
【請求項３】
前記熱可塑性ポリマーが、ポリエステル、ポリアミド、ポリアセタール、ポリカーボネート、ポリフェニレンオキシド、ポリフェニレンスルフィド、ポリスルホン、ポリアリレート、ポリエーテルエーテルケトン、ポリエーテルケトンケトン、およびシンジオタクチックポリスチレンの１つまたは複数から選択されることを特徴とする請求項１に記載の装置。
【請求項４】
前記熱可塑性ポリマーが、１種または複数種のポリエステルおよび／または１種または複数種のポリアミドであることを特徴とする請求項３に記載の装置。
【請求項５】
前記ポリエステルが、ポリ（エチレンテレフタレート）、ポリ（１，４−ブチレンテレフタレート）、ポリ（プロピレンテレフタレート）、ポリ（１，４−ブチレンナフタレン）、ポリ（エチレンナフタレート）、およびポリ（１，４−シクロヘキシレンジメチレンテレフタレート）からなる群の１つまたは複数から選択されることを特徴とする請求項４に記載の装置。
【請求項６】
前記ポリアミドが、ポリアミド６、ポリアミド６，６、ポリアミド４，６、ポリアミド６，１０、ポリアミド６，１２、ポリアミド１１、ポリアミド１２、ポリ（ｍ−キシリレンアジパミド）、ポリ（ドデカメチレンテレフタルアミド）、ポリ（デカメチレンテレフタルアミド）、ポリ（ノナメチレンテレフタルアミド）、ヘキサメチレンアジパミド／ヘキサメチレンテレフタルアミドコポリアミド、およびヘキサメチレンテレフタルアミド／２−メチルペンタメチレンテレフタルアミドコポリアミドからなる群の１つまたは複数から選択されることを特徴とする請求項４に記載の装置。
【請求項７】
前記強化材が、ガラス繊維、カーボン繊維、珪灰石、およびアラミドの１つまたは複数であることを特徴とする請求項１に記載の装置。
【請求項８】
前記強化材がガラス繊維であることを特徴とする請求項８に記載の装置。
【請求項９】
前記導電性接触部が金属であることを特徴とする請求項１に記載の装置。
【請求項１０】
前記金属接触部が銅または銀めっき銅であり、前記無機充填剤が、炭酸カルシウム、マイカおよび石膏の１つまたは複数であることを特徴とする請求項９に記載の装置。
【請求項１１】
前記無機充填剤が炭酸カルシウムであることを特徴とする請求項１０に記載の装置。
【請求項１２】
前記ポリマー組成物が、１種または複数種のポリアミドおよび／または１種または複数種のポリエステルを含む混合物を、無機充填剤（ｂ）と、および少なくとも１種の芳香族ジカルボン酸、芳香族ジカルボン酸無水物、芳香族トリカルボン酸、および／または芳香族トリカルボン酸無水物と溶融ブレンドすることにより調製されることを特徴とする請求項４に記載の装置。
【請求項１３】
電気スイッチアセンブリの形態にあることを特徴とする請求項１に記載の装置。
【請求項１４】
車両ニュートラルセーフティスイッチの形態にあることを特徴とする請求項１３に記載の電気スイッチアセンブリ。
【請求項１５】
ソレノイド体の形態にあることを特徴とする請求項１に記載の装置。
【発明の詳細な説明】
【技術分野】
【０００１】
本発明は、導電性接触部が、熱可塑性ポリマー、繊維状強化材および無機充填剤を含むポリマー組成物と摺接可能な装置に関する。
【背景技術】
【０００２】
電気部品をはじめとする様々な用途に用いられる多くの装置では、導電性（金属、金属めっきやカーボン）接触部が、ポリマーを含む表面および金属またはその他導電性材料から形成された領域を摺動する必要がある。かかる部品の一例に、１つまたは複数の接触部が、動作中に、位置から位置へ動く電気スイッチがある。ある位置では、接触部が金属（またはその他導電性）表面と接触し、他の位置では、同じ接触部が、スイッチ筺体の一部であるポリマー表面と接触するかもしれない。このような接触部に用いる導電性材料は比較的柔らかいかもしれない。このような場合、ポリマー表面に接触部を摺動させる動作によって、接触部の表面が摩耗し得る。ポリマー材料が、無機充填剤および／または繊維状強化材を含有するときはとりわけである。導電性接触部から摩耗した導電性粒子は、プラスチックに埋め込まれて、装置の操作性が減少する可能性がある（例えば、表面の導電性領域間に望ましくない導電路が形成されることにより）。さらに、接触部は、装置が正確に動作しない点まで摩耗する可能性がある。これは、導電性接触部が薄い金属めっき表面であるときは特に問題がある。
【０００３】
ポリマー表面に用いるポリマー組成物には無機充填剤および／または繊維状強化材を用いる必要があるか、またはそれが望ましいため、ポリマー材料が、確実に、剛性、熱たわみ温度および低反り性等の適切な機械的特性を有するようにする。このように、導電性接触部が、ポリマー表面と物理的な接触を繰り返しても、導電性接触部の表面の摩耗の少ない、接触部が表面と摺接する装置が望まれている。
【発明の開示】
【課題を解決するための手段】
【０００４】
本明細書に開示および特許請求されているのは、ポリマー組成物を含むポリマー表面と摺接可能な導電性接触部を含む装置であって、ポリマー組成物が、
（ａ）約３０〜約９０重量パーセントの熱可塑性ポリマー、
（ｂ）約５〜約６５重量パーセントの少なくとも１種の無機充填剤、および
（ｃ）約５〜約５０重量パーセントの少なくとも１種の繊維状強化材
を含み、導電性接触部のモース硬度が、無機充填剤（ｂ）のモース硬度の１単位以内であり、重量百分率は組成物の総重量を基準とする装置である。
【発明を実施するための最良の形態】
【０００５】
本発明の装置は、熱可塑性ポリマー、少なくとも１種の無機充填剤、および少なくとも１種の繊維状強化材を含むポリマー組成物を含むポリマー表面と摺接する導電性接触部を含む。
【０００６】
「摺接」という用語は、操作の動作中、導電性接触部が、ポリマー表面と物理的に接触し、ポリマー表面に対して法線に力をかけながら、ポリマー表面を摺動するようにして動くことを意味する。
【０００７】
「導電性接触部」という用語は、ポリマー表面と物理的に接触する導電性表面を意味する。導電性接触部は、電気回路に接続されていてもよい。異なる材料またはポリマー材料でできた表面等他の表面にめっきまたはその他適用された金属または金属層であってもよい。好ましい金属は、銅、銀めっき銅、および錫めっき銅である。その他の有用な金属としては、ステンレス鋼、金および銀が挙げられる。導電性接触部はまた、カーボン等の導電性非金属材料で作製してもよい。接触部は、カーボンブラシの形態であってもよい。
【０００８】
ポリマー表面は、装置の全てまたは一部を含む筺体の一部であってもよい。
【０００９】
本発明の一実施形態において、装置は電気スイッチアセンブリである。電気スイッチアセンブリは、典型的には、１つまたは複数の部品、電気または電子回路に接続された１つまたは複数の導電性表面（金属表面等）、ポリマー表面、および動作中に位置から位置へ動き、電気または電子回路に接続された１つまたは複数の導電性接触部でできた筺体を含む。ある位置では、導電性接触部が導電性表面と接触し、他の位置では、同じ接触部が、本発明で用いるポリマー組成物を含む表面と物理的に接触する。接触部は、ポリマー表面に対して法線に力をかけながら、それらを導電性およびポリマー表面を摺動させることによって、位置が動く。ポリマー表面は筺体の一部であっても、あるいは、筺体は、他のポリマー材料をはじめとする他の材料でできていてもよい。筺体は、溶接（例えば、振動溶接、超音波溶接またはレーザー溶接）、糊つけ、締結具（ボルト、スクリュー等）等をはじめとする当該技術分野に公知の方法により、互いに取り付けられる２つ以上の部品を含む。導電性表面は、金属リードフレームの一部であってもよい。それらは、ポリマー表面に埋め込まれた導電性金属部品（リードフレーム等）に属するものであっても、ポリマー表面の上部にある金属片等の他の導電性部品であってもよい。導電性部品は、インサートモールディングまたはオーバーモールディング等、当該技術分野に公知の技術によりポリマー表面に埋め込んでもよい。導電性部品は、締結具を用いる等当該技術分野に公知の技術によりポリマー表面の上部に取り付けてもよい。導電性金属部品は、めっきによりポリマーに添加することができる。
【００１０】
本発明による電気スイッチアセンブリ装置を図面に示す。図１を参照すると、ポリマー表面１２およびポリマー表面１２に取り付けられた複数の導電性（好ましくは、金属）表面１４を含むスイッチ筺体１０が概略的に示されている。図２を参照すると、導電性（好ましくは、金属）接触部１８を含むワイパーアーム１６が概略的に示されている。図３を参照すると、スイッチ筺体１０とワイパーアーム１６を含む電気スイッチアセンブリ２０が概略的に示されている。ワイパーアーム１６は、筺体１０に接続されていて、導電性接触部１８［図示せず］が、アセンブリ２０と接触して、各導電性接触部１８が、ポリマー表面１２または導電性表面１４と物理的に接触するようになっている。図４を参照すると、導電性接触部３０、３２および３４がワイパーアーム１６に取り付けられた電気スイッチアセンブリ２０の断面図が示されている。導電性接触部３０は、導電性表面３６および３７と電気的に結合および接触しており、一方、導電性接触部３４は、導電性表面３９および４０と電気的に結合および接触している。導電性接触部３２は、導電性表面とは電気的に結合していない。ポリマー表面１２および導電性表面３８と接触しているからである。導電性表面３６、３７、３８、３９および４０は、１つのリードフレームに属している。
【００１１】
図３を参照すると、ワイパーアーム１６の物理的な位置は、軸２２周囲を回転することにより変えることができる。位置が変化するにつれて、異なる組み合わせの接触部１８が、導電性表面１４およびポリマー表面１２と物理的に接触する。接触部１８および導電性表面１４が、ワイパーアーム１６およびリードフレームを通して、電気または電子回路に接続されているときは、これらの異なる位置は、スイッチの異なる配列に対応しており、スイッチの配列によって、導電性表面１４とスイッチ配列と物理的に接触している導電性接触部１８との間に電気を流して、他のデバイスを制御するのに用いてもよい。
【００１２】
本発明の装置がスイッチアセンブリのときは、スイッチアセンブリは、車両ニュートラルセーフティスイッチ（パークセレクションスイッチまたはインヒビションスイッチとしても知られている）に用いてもよい。スイッチアセンブリはまた、他のタイプのスイッチ、特に、自動車やその他車両に用いられるもの、例えば、ファン速度スイッチ、ライトスイッチ（例えば、ハイビーム／ロービームスイッチ）、風防ワイパー速度スイッチ等に用いてもよい。スイッチは、導電性トレースとトレースを拭く導電性ワイパーを含むスイッチであるのが好ましい。スイッチは、異なる回路が各位置で電圧印加される用途に特に好適である。
【００１３】
本発明の装置は、数多くのその他の形態を取り得る。例えば、導電性接触部が、ポリマー表面にまたがる金属プランジャの形態であるソレノイド体等である。装置は、圧縮カーボンが、銅整流子を払うようなものであってもよい。
【００１４】
本発明で用いる組成物に用いる熱可塑材は、任意の熱可塑性ポリマーであってもよい。２種以上の熱可塑性ポリマーのブレンドを用いてよい。好適な熱可塑性ポリマーとしては、これらに限られるものではないが、ポリエステル、ポリアミド、ポリアセタール、ポリカーボネート、ポリフェニレンオキシド、ポリフェニレンスルフィド、ポリスルホン、ポリアリレート、ポリエーテルエーテルケトン（ＰＥＥＫ）、ポリエーテルケトンケトン（ＰＥＫＫ）、ポリエーテルイミド、およびシンジオタクチックポリスチレンが例示される。好ましいのはポリアミドとポリエステルである。
【００１５】
好適なポリアミドは、ジカルボン酸とジアミンおよび／またはアミノカルボン酸の縮合生成物、および／または環状ラクタムの開環重合生成物である。好適なジカルボン酸としては、これらに限られるものではないが、アジピン酸、アゼライン酸、セバシン酸、ドデカンジ酸、イソフタル酸、およびテレフタル酸が挙げられる。好適なジアミンとしては、これらに限られるものではないが、テトラメチレンジアミン、ヘキサメチレンジアミン、オクタメチレンジアミン、ノナメチレンジアミン、ドデカメチレンジアミン、デカメチレンジアミン、２−メチルペンタメチレンジアミン、２−メチルオクタメチレンジアミン、トリメチルヘキサメチレンジアミン、ビス（ｐ−アミノシクロヘキシル）メタン、ｍ−キシレンジアミン、およびｐ−キシレンジアミンが挙げられる。好適なアミノカルボン酸は、１１−アミノドデカン酸である。好適な環状ラクタムは、カプロラクタムおよびラウロラクタムである。好ましいポリアミドとしては、脂肪族ポリアミド、例えば、ポリアミド６、ポリアミド６，６、ポリアミド４，６、ポリアミド６，１０、ポリアミド６，１２、ポリアミド１１、ポリアミド１２、半芳香族ポリアミド、例えば、ポリ（ｍ−キシリレンアジパミド）（ポリアミドＭＸＤ，６）、ポリ（ドデカメチレンテレフタルアミド）（ポリアミド１２，Ｔ）、ポリ（デカメチレンテレフタルアミド）（ポリアミド１０，Ｔ）、ポリ（ノナメチレンテレフタルアミド）（ポリアミド９，Ｔ）、ヘキサメチレンアジパミド／ヘキサメチレンテレフタルアミドコポリアミド（ポリアミド６，Ｔ／６，６）、ヘキサメチレンテレフタルアミド／２−メチルペンタメチレンテレフタルアミドコポリアミド（ポリアミド６，Ｔ／Ｄ，Ｔ）、ならびにこれらのポリマーのコポリマーおよび混合物が挙げられる。ポリアミドは、アモルファスまたは半結晶であってもよい。
【００１６】
好ましいポリエステルとしては、固有粘度が０．３以上のポリエステルが挙げられ、通常、ジオールとジカルボン酸の線状飽和縮合生成物またはこれらの反応性誘導体である。好ましくは、８〜１４個の炭素原子を有する芳香族ジカルボン酸と、ネオペンチルグリコール、シクロヘキサンジメタノール、２，２−ジメチル−１，３−プロパンジオール、および式ＨＯ（ＣＨ２）ｎＯＨ（式中、ｎは２〜１０の整数）の脂肪族グリコールの縮合生成物を含む。２０モルパーセントまでのジオールは、アクゾノーベルケミカルズ社（Ａｋｚｏ  Ｎｏｂｅｌ  Ｃｈｅｍｉｃａｌｓ，Ｉｎｃ．）よりジアノール（Ｄｉａｎｏｌ）２２０という商品名で販売されているエトキシル化ビスフェノールＡ、ヒドロキノン、ビスフェノールまたはビスフェノールＡ等の芳香族ジオールであってよい。５０モルパーセントまでの芳香族ジカルボン酸は、８〜１４個の炭素原子を有する少なくとも１種の異なる芳香族ジカルボン酸に置換でき、かつ／または２０モルパーセントまでを、２〜１２個の炭素原子を有する脂肪族ジカルボン酸に置換することができる。コポリマーは、２種以上のジオールまたはその反応性等価物および少なくとも１種のジカルボン酸またはその反応性等価物または２種以上のジカルボン酸またはその反応性等価物および少なくとも１種のジオールまたはその反応性等価物から調製してよい。ヒドロキシ安息香酸やヒドロキシナフトエ酸等の二官能性ヒドロキシ酸モノマーを用いてもよい。
【００１７】
好ましいポリエステルとしては、ポリ（エチレンテレフタレート）（ＰＥＴ）、ポリ（１，４−ブチレンテレフタレート）（ＰＢＴ）、ポリ（プロピレンテレフタレート）（ＰＰＴ）、ポリ（１，４−ブチレンナフタレート）（ＰＢＮ）、ポリ（エチレンナフタレート）（ＰＥＮ）、ポリ（１，４−シクロヘキシレンジメチレンテレフタレート）（ＰＣＴ）、およびこれらのコポリマーおよび混合物が挙げられる。同じく好ましいのは、１，４−シクロヘキシレンジメチレンテレフタレート／イソフタレートコポリマー、イソフタル酸、ビベンゾイック酸、１，５−、２，６−および２，７−ナフタレンジカルボン酸をはじめとするナフタレンジカルボン酸、４，４’−ジフェニレンジカルボン酸、ビス（ｐ−カルボキシフェニル）メタン、エチレン−ビス−ｐ−安息香酸、１，４−テトラメチレンビス（ｐ−オキシ安息香）酸、エチレンビス（ｐ−オキシ安息香）酸、１，３−トリメチレンビス（ｐ−オキシ安息香）酸、および１，４−テトラメチレンビス（ｐ−オキシ安息香）酸をはじめとする芳香族ジカルボン酸から誘導されたその他線状ホモポリマーエステル、２，２−ジメチル−１，３−プロパンジオール、ネオペンチルグリコール、シクロヘキサンジメタノールからなる群より選択されるグリコール、一般式ＨＯ（ＣＨ２）ｎＯＨ（式中、ｎは２〜１０の整数）の脂肪族グリコール、例えば、エチレングリコール、１，３−トリメチレングリコール、１，４−テトラメチレングリコール、１，６−ヘキサメチレングリコール、１，８−オクタメチレングリコール、１，１０−デカメチレングリコール、１，３−プロピレングリコール、および１，４−ブチレングリコールである。上述したとおり、アジピン、セバシン、アゼライン、ドデカンジ酸または１，４−シクロヘキサンジカルボン酸から誘導された１種または複数種の脂肪族酸から誘導された２０モルパーセントまでの繰り返し単位が存在し得る。同じく好ましいのは、１，４−ブタンジオール、エトキシル化ビスフェノールＡ、およびテレフタル酸またはその反応性等価物から誘導されたコポリマーである。同じく好ましいのは、少なくとも２種のＰＥＴ、ＰＢＴ、およびＰＰＴのランダムコポリマー、少なくとも２種のＰＥＴ、ＰＢＴ、およびＰＰＴの混合物およびこれらの混合物である。
【００１８】
ポリエステルはまた、ポリ（アルキレンオキシド）ソフトセグメントを含有するコポリマーの形態であってもよい。ポリ（アルキレンオキシド）セグメントは、ポリエステルの重量を基準として１００重量部当たり約１〜約１５重量部で存在しているのが好ましい。ポリ（アルキレンオキシド）セグメントの数平均分子量は、約２００〜約３２５０、より好ましくは、約６００〜約１５００の範囲である。好ましいコポリマーは、ＰＥＴまたはＰＢＴ鎖に組み込まれたポリ（エチレンオキシド）を含有する。組み込み方法は、当業者に知られており、重合反応中に、コモノマーとしてポリ（アルキレンオキシド）ソフトセグメントを用いて、ポリエステルを形成することが含まれる。ＰＥＴは、ＰＢＴのコポリマーおよび少なくとも１種のポリ（アルキレンオキシド）とブレンドしてよい。ポリ（アルキレンオキシド）はまた、ＰＥＴ／ＰＢＴコポリマーとブレンドしてもよい。ポリ（アルキレンオキシド）ソフトセグメントを組成物のポリエステル部分に含めると、ポリエステルの結晶化速度が促進される。
【００１９】
本発明で用いる組成物は、約３０〜約９０重量パーセント、好ましくは約４０〜約８０重量パーセント、より好ましくは約４５〜約７５重量パーセントの熱可塑性ポリマーを含む。重量百分率は、組成物の総重量を基準とする。
【００２０】
本発明の組成物は、組成物の総重量に基づいて、約５〜約６５重量パーセント、より好ましくは、約１０〜約４０重量パーセント、さらに好ましくは、約１５〜約３０重量パーセントの少なくとも１種の無機充填剤を含む。
【００２１】
無機充填剤は、少なくとも１種の非繊維状または非針状充填剤であり、フレーク、板状、顆粒、球状、立方体、管状、歯状、矩形、不規則等の形態を有していてよい。
【００２２】
導電性接触部の材料は、少なくとも約７５重量パーセント、好ましくは少なくとも約９０重量パーセント、さらに好ましくは少なくとも９５重量パーセント、さらに好ましくは少なくとも９９重量パーセント、より好ましくは少なくとも１００重量パーセントの量の組成物中に存在する無機充填剤が、約１単位のモース硬度以内のモース硬度を有するように（無機充填剤のモース硬度が約１単位未満から、各無機充填剤のモース硬度の約１単位以上の間にあることを意味する）選択される。好ましくは、導電性接触部の材料は、少なくとも約７５重量パーセント、好ましくは少なくとも約９０重量パーセント、さらに好ましくは少なくとも９５重量パーセント、さらに好ましくは少なくとも９９重量パーセント、より好ましくは少なくとも１００重量パーセントの量の組成中に存在する無機充填剤が、約０．５単位のモース硬度以内のモース硬度を有するように、選択される。導電性接触部および無機充填剤の材料は、導電性接触部材料のモース硬度が約２．５〜約４であり、各無機充填剤のモース硬度が約２．５〜約４となるように選択されるのが好ましい。
【００２３】
例えば、導電性接触部の材料が、モース硬度が約２．５〜３の銅または銀めっき銅であるときは、好適な無機充填剤は、炭酸カルシウム（モース硬度約３）、マイカ（モース硬度約３）、モンモリロナイト（モース硬度約２〜３）、および石膏（モース硬度約２．３〜３）の形態を含む。
【００２４】
無機充填剤は、組成物の総重量を基準として、約５〜約６５重量パーセント、より好ましくは、約１０〜約４０重量パーセント、さらに好ましくは、約１５〜約３０重量パーセントで存在する。
【００２５】
繊維状強化材は、アスペクト比が約３以上の少なくとも１種の繊維状または針状材料である。好適な強化材としては、ガラス繊維、カーボン繊維、珪灰石、およびアラミド等が例示される。用いる強化材の量は、組成物の総重量を基準として、好ましくは、約５〜約５０重量パーセント、より好ましくは、約１０〜約４０重量パーセント、さらに好ましくは、約１５〜約３０重量パーセントである。
【００２６】
組成物は、これらに限られるものではないが、１種または複数種の衝撃改質剤、可塑剤、熱安定剤、酸化安定剤、ＵＶ光安定剤、難燃剤、化学安定剤、潤滑剤、離型剤、着色剤（例えば、カーボンブラックやその他染料、顔料）、核形成剤、ナノクレイ、流量増加剤等任意の追加の成分を含有していてもよい。
【００２７】
本発明で用いる組成物は、溶融混合ブレンドである。溶融ブレンドは、当業者に知られた任意の適切な方法を用いて実施してよい。好適な方法としては、単軸または二軸押出し機、ブレンダー、ニーダー、バンバリーミキサー、成形機等を用いることが挙げられる。二軸押出し機が好ましい。組成物は、射出成形、回転成形、およびその他溶融処理技術をはじめとする任意の適切な溶融処理技術により作製された筺体をはじめとする様々な物品の形態にあってよい。
【００２８】
本発明の一実施形態において、熱可塑性ポリマーが、ポリアミドやポリエステル等の縮合ポリマーであるときは、組成物は、任意で、熱可塑性ポリマー、強化材、無機充填剤、および任意の追加の成分を、ジカルボン酸、トリカルボン酸、ジカルボン酸無水物、および／またはトリカルボン酸無水物の形態の少なくとも１種の流量増加剤と溶融ブレンドすることにより作製してもよい。これらは、本明細書では、「カルボン酸および／または無水物」と呼ばれる。あるいは、ポリマーと、１種または複数種の所望の成分を予め溶融ブレンドした混合物を、カルボン酸および／または無水物および必要または所望の追加の成分と溶融ブレンドしてもよい。
【００２９】
カルボン酸および／または無水物は、好ましくは、縮合ポリマーの融点吸熱の開始温度以下の融点を有する芳香族カルボン酸および／または無水物である。カルボン酸および／または無水物はまた、脂環式カルボン酸および／または無水物、例えば、アジピン酸、セバシン酸、ドデカンジ酸等であってもよい。
【００３０】
カルボン酸および／または無水物を参照して本明細書で用いる「融点」という用語は、有機酸が融点を有していない場合には、昇華点または分解点のことを指す。好適な芳香族ジカルボン酸および／または芳香族ジカルボン酸無水物としては、フタル酸、無水フタル酸および無水トリメリト酸が例示される。
【００３１】
熱可塑性縮合ポリマーの「融点吸熱の開始温度」とは、ＡＳＴＭ法Ｄ３４１８−８２（改訂１９８８年）に従って、示差走査熱量計（ＤＳＣ）により測定される、ポリアミドまたはポリエステルの融解曲線の外挿開始温度（Ｔｆ）を意味する。縮合ポリマーが、２つ以上の融点吸熱を有する場合は、最低融点吸熱の開始温度を選択する。２種以上のポリマーを用いる場合には、最低融点吸熱開始温度のポリマーの融点吸熱の開始温度を選択する。
【００３２】
カルボン酸および／または無水物は、約０．０１〜約１０重量パーセント、好ましくは約０．０５〜約２重量パーセント、より好ましくは約０．１〜約１重量パーセントで用いる。重量百分率は、縮合ポリマーの総重量に基づいている。
【実施例】
【００３３】
以下のポリマー樹脂組成物を実施例および比較例で用いた。ポリマー樹脂は全て本願特許出願人により供給された。
【００３４】
実施例１：ミンロン（Ｍｉｎｌｏｎ）（登録商標）ＩＧ３９ＢＫ４３４：１３重量パーセントのガラス繊維および２５重量パーセントの炭酸カルシウムおよび黒色着色剤を含有するポリアミド６，６
比較例１：ミンロン（Ｍｉｎｌｏｎ）（登録商標）ＩＧ３８Ｃ１ＢＫ４３４：１０重量パーセントのガラス繊維および２８重量パーセントのカオリンおよび黒色着色剤を含有するポリアミド６，６
比較例２：ミンロン（Ｍｉｎｌｏｎ）（登録商標）ＦＥ６２２８ＢＫ１９２Ｙ：１７重量パーセントのガラス繊維および２０重量パーセントの珪灰石および黒色着色剤を含有するポリアミド６
比較例３：ミンロン（Ｍｉｎｌｏｎ）（登録商標）ＩＧ４０Ｄ２ＢＫ４３４：１３重量パーセントのガラス繊維および２５重量パーセントのタルクおよび黒色着色剤を含有するポリアミド６，６
比較例４：ミンロン（Ｍｉｎｌｏｎ）（登録商標）ＦＥ６１９０ＢＫ０８６：１６．５重量パーセントのガラス繊維および１９．６重量パーセントの珪灰石および黒色着色剤を含有するポリアミド６，６
比較例５：ミンロン（Ｍｉｎｌｏｎ）（登録商標）１１Ｃ４０ＮＣ０１０：４０重量パーセントのカオリンを含有するポリアミド（ポリアミド６，６およびポリアミド６の重量を基準として３：１の溶融混合ブレンドを含む）
比較例６：ザイテル（Ｚｙｔｅｌ）（登録商標）７０Ｇ３３ＬＮＣ０１０：３３重量パーセントのガラス繊維を含有するポリアミド６，６
比較例７：ザイテル（Ｚｙｔｅｌ）（登録商標）７２Ｇ３３ＬＮＣ０１０：３３重量パーセントのガラス繊維を含有するナイロンコポリマー６６／６
比較例８：４５重量パーセント（Ａ）、３６重量パーセント（Ｂ）および１９重量パーセント（Ｃ）のキューブブレンド。（Ａ）はザイテル（Ｚｙｔｅｌ）（登録商標）７７Ｇ３３Ｌ：３３重量パーセントのガラス繊維を含有するポリアミド６，１２。（Ｂ）は、ミンロン（Ｍｉｎｌｏｎ）（登録商標）ＩＧ３８Ｃ１ＢＫ４３４：１０重量パーセントのガラス繊維および２８重量パーセントのカオリンおよび黒色着色剤を含有するポリアミド６，６。（Ｃ）は、ザイテル（Ｚｙｔｅｌ）（登録商標）１０１ＬＮＣ０１０：ポリアミド６，６。
比較例９：４５重量パーセント（Ａ）、４０重量パーセント（Ｂ）および１５重量パーセント（Ｃ）のキューブブレンド。（Ａ）はザイテル（Ｚｙｔｅｌ）（登録商標）７７Ｇ３３Ｌ：３３重量パーセントのガラス繊維を含有するポリアミド６，１２。（Ｂ）は、ミンロン（Ｍｉｎｌｏｎ）（登録商標）ＩＧ４０Ｄ２ＢＫ４３４：１３重量パーセントのガラス繊維および２５重量パーセントのタルクおよび黒色着色剤を含有するポリアミド６，６。（Ｃ）は、ザイテル（Ｚｙｔｅｌ）（登録商標）１０１ＬＮＣ０１０：ポリアミド６，６。
比較例１０：５０重量パーセント（Ａ）および５０重量パーセント（Ｂ）のキューブブレンド。（Ａ）はザイテル（Ｚｙｔｅｌ）（登録商標）７０ＧＢ３０：３０重量パーセントのガラスビーズを含有するポリアミド６，６。（Ｂ）は、ザイテル（Ｚｙｔｅｌ）（登録商標）７０Ｇ３３ＬＮＣ０１０：３３重量パーセントのガラス繊維を含有するポリアミド６，６。
【００３５】
（試験方法）
熱たわみ温度（ＨＤＴ）を、１．８ＭＰａで、ＩＳＯ法７５を用いて求めた。結果を表１に示す。
【００３６】
摩耗試験を、ＡＳＴＭ  Ｄ３７０２スラストワッシャ機で実施した。各実施例および比較例のポリマー樹脂組成物を、ＡＳＴＭ法に規定されたものからは少し修正して、０．２ｉｎ２の表面積を有する可動試験試料へと成形した。試験は、１秒当たり０．１３フィートおよび２１３ｐｓｉ（２７．７ＰＶ）で、一方向回転で行った。試験は、銀めっき銅の固定リングカウンタ表面に対して行った。試験時間は１００分であった。試験は、２３℃、５０％相対湿度で行い、試料は、試験開始の際、成形時乾燥状態であった。各組成物の３つの試料を試験し、結果を平均した。平均重量損失を表１に示す。
【００３７】
【表１】
2009529763.tif 000003
【図面の簡単な説明】
【００３８】
【図１】ポリマー表面を含むスイッチ筺体の平面図である。
【図２】導電性接触部を含むワイパーアームの図である。
【図３】本発明による電気スイッチアセンブリ装置の平面図である。
【図４】本発明による電気スイッチアセンブリ装置の断面図である。
【図１】
2009529763.tif 000004
【図２】
2009529763.tif 000005
【図３】
2009529763.tif 000006
【図４】
2009529763.tif 000007
【国際調査報告】
2009529763.tif 000008
2009529763.tif 000009